(57)【要約】【課題】良好な表示特性および応答特性を得ることが可能な液晶表示素子を提供する。【解決手段】偏光板１０の間に、画素電極基板２０と透明電極基板３０とが設けられ、その間に、配向膜４０により挟まれるように液晶層５０が設けられている。液晶層５０は、室温でネマチック液晶相を示すと共に負の誘電異方性を有する液晶分子５０Ａと、２種以上の屈曲型分子５０Ｂとを含んでいる。この屈曲型分子５０Ｂにより、液晶分子５０Ａの配向が良好に安定化する。【選択図】図１
2009161633.tif 000002
【特許請求の範囲】
【請求項１】
室温でネマチック液晶相を示す液晶分子と、２種以上の屈曲型分子とを含む
ことを特徴とする液晶材料。
【請求項２】
前記２種以上の屈曲型分子は、互いに異なる数の環状構造を有することを特徴とする請求項１記載の液晶材料。
【請求項３】
前記２種以上の屈曲型分子は、互いに異なる分子長を有することを特徴とする請求項１記載の液晶材料。
【請求項４】
ネマチック液晶相を示すことを特徴とする請求項１記載の液晶材料。
【請求項５】
常誘電体であることを特徴とする請求項１記載の液晶材料。
【請求項６】
自発分極が０であることを特徴とする請求項１記載の液晶材料。
【請求項７】
前記２種以上の屈曲型分子のうちの少なくとも１種は、化１で表される構造からなることを特徴とする請求項１記載の液晶材料。
【化１】
2009161633.tif 000072
（Ａは２価の基である。Ｗ１およびＷ２は環状構造を有する１価の基である。ただし、Ｗ１−Ａ−Ｗ２の結合角は１８０°未満である。）
【請求項８】
前記化１に示したＷ１およびＷ２は、互いに同数の環状構造を有することを特徴とする請求項７記載の液晶材料。
【請求項９】
前記２種以上の屈曲型分子として、
前記化１に示したＷ１およびＷ２がいずれも２つの環状構造を有してなる第１の屈曲型分子と、前記化１に示したＷ１およびＷ２がいずれも３つの環状構造を有してなる第２の屈曲型分子とを含む
ことを特徴とする請求項７記載の液晶材料。
【請求項１０】
前記２種以上の屈曲型分子として、
前記化１に示したＷ１およびＷ２がいずれも１つの環状構造を有してなる第１の屈曲型分子と、前記化１に示したＷ１およびＷ２がいずれも２つの環状構造を有してなる第２の屈曲型分子とを含む
ことを特徴とする請求項７記載の液晶材料。
【請求項１１】
前記２種以上の屈曲型分子として、
前記化１に示したＷ１およびＷ２がいずれも１つの環状構造を有してなる第１の屈曲型分子と、前記化１に示したＷ１およびＷ２がいずれも３つの環状構造を有してなる第２の屈曲型分子とを含む
ことを特徴とする請求項７記載の液晶材料。
【請求項１２】
前記２種以上の屈曲型分子として、
前記化１に示したＷ１およびＷ２がいずれも１つの環状構造を有してなる第１の屈曲型分子と、前記化１に示したＷ１およびＷ２がいずれも２つの環状構造を有してなる第２の屈曲型分子と、前記化１に示したＷ１およびＷ２がいずれも３つの環状構造を有してなる第３の屈曲型分子とを含む
ことを特徴とする請求項７記載の液晶材料。
【請求項１３】
前記化１に示したＷ１−Ａ−Ｗ２の結合角は、９０°以上であることを特徴とする請求項７記載の液晶材料。
【請求項１４】
前記化１に示したＷ１−Ａ−Ｗ２の結合角は、１１５°以上１６０°以下であることを特徴とする請求項７記載の液晶材料。
【請求項１５】
前記化１に示したＷ１およびＷ２のうちの少なくとも一方は、化２で表される基であることを特徴とする請求項７記載の液晶材料。
【化２】
2009161633.tif 000073
（Ｂは環状構造を有する２価の基である。Ｒ１は炭素（Ｃ）、水素（Ｈ）、酸素（Ｏ）および窒素（Ｎ）ならびにハロゲンからなる群から選択される元素により構成される２価の基である。ｎは１以上の整数である。Ｒ２は炭素数１以上２０以下のアルキル基、アルケニル基、アルコキシル基またはアルケニルオキシル基である。）
【請求項１６】
前記屈曲型分子の含有量は、合計で０．２重量％以上５０重量％未満であることを特徴とする請求項１記載の液晶材料。
【請求項１７】
前記液晶分子は環状構造を有し、
前記２種以上の屈曲型分子のうちの少なくとも１種は、前記液晶分子に含まれる環状構造よりも多くの環状構造を有する
ことを特徴とする請求項２記載の液晶材料。
【請求項１８】
前記液晶分子は、負の誘電異方性を有することを特徴とする請求項１記載の液晶材料。
【請求項１９】
対向配置された一対の基板と、前記一対の基板間に設けられた電極および液晶層とを有し、
前記液晶層は、室温でネマチック液晶相を示す液晶分子と、２種以上の屈曲型分子とを含む液晶材料により構成される
ことを特徴とする液晶表示素子。
【請求項２０】
対向配置された一対の基板と、前記一対の基板間に設けられた電極および液晶層とを有する液晶表示素子を備え、
前記液晶層は、室温でネマチック液晶相を示す液晶分子と、２種以上の屈曲型分子とを含む液晶材料により構成される
ことを特徴とする液晶表示装置。
【発明の詳細な説明】
【技術分野】
【０００１】
本発明は、液晶材料、ならびにそれを用いた液晶表示素子および液晶表示装置に関する。
【背景技術】
【０００２】
従来、液晶表示素子を駆動することによって映像表示を行う液晶表示装置は、薄型で軽量かつ消費電力が小さいことから、テレビやモニターなどの画像表示装置のほか、デジタルカメラ、携帯電話などの情報端末などに広く活用されている。
【０００３】
このような液晶表示装置では、液晶表示素子の液晶表示方式（表示モード）として、ネマチック液晶相を示す液晶材料を用いたツイステッドネマチック（ＴＮ；Twisted Nematic）モード、垂直配向（ＶＡ；Vertical Alignment）モード、横電界（ＩＰＳ；In Plane Switching）モード、またはフリンジフィールドスイッチング（ＦＦＳ；Fringe Field Switching）モードが知られている（特許文献１参照）。
【特許文献１】特開平０６−１６０８７８号公報
【０００４】
また、上記した表示モードの他に、強誘電性液晶あるいは反強誘電性液晶を用いた表示モードなども知られている。この強誘電性液晶あるいは反強誘電性液晶を用いた表示モードでは、液晶材料として、一般的にスメクチック液晶相を示すキラルな液晶分子が用いられているが、スメクチック液晶相を示すアキラルな液晶分子と屈曲構造を有するアキラルな分子とを併せて用いる技術（特許文献２参照）や、屈曲構造を有するバナナ型の液晶分子を用いる技術（特許文献３参照）も知られている。ところが、強誘電性液晶あるいは反強誘電性液晶を用いた表示モードでは、応答速度が速いが、温度特性、耐ショック性およびスイッチング性が低く、十分な表示特性が得られにくいという問題がある。
【特許文献２】特開２００２−１６１２７７号公報
【特許文献３】特開平１０−１６１１４５号公報
【０００５】
このため、高い表示特性が得られやすいネマチック液晶相を示す液晶材料を用いた表示モードが広く普及しており、中でも、ＶＡモードは、広い視野角が確保されるため注目されている。
【０００６】
このＶＡモードの液晶表示素子では、例えば、液晶材料中の液晶分子が負の誘電率異方性、すなわち分子の長軸方向の誘電率が短軸方向に比べて小さい性質を有しており、基板に垂直に配向していた液晶分子が、電圧の印加により、基板に対して平行な方向に倒れるように応答することで、光を透過させる構成となっている。ところがＶＡモードでは、液晶分子が任意の方向に倒れることからその配向方向が定まらず、そのことが電圧に対する応答特性を悪化させる要因となっていた。このため、応答特性の向上を目的として、電圧をかけない状態で、液晶分子を基板法線に対して僅かに傾斜させて保持する技術（液晶分子にチルト角を付与する技術）が従来から検討されている。
【０００７】
この液晶分子にチルト角を付与する技術としては、例えば、図３に示したように基板表面に線状突起を設ける技術が知られている（特許文献４参照）。この液晶表示素子では駆動基板２００と対向基板３００との間に液晶分子５００Ａを含む液晶層５００が封止されている。駆動基板２００と対向基板３００との各対向面には、電極２０２，３０２と、互いに対向しない線状突起４１０と、それらを覆う配向膜４００とが設けられている。液晶層５００では、電圧を印加していない状態において、液晶分子５００Ａは配向膜４００の面に対しほぼ垂直に配向するようになっている。よって、液晶分子５００Ａは、線状突起４１０近傍の領域では駆動基板２００および対向基板３００の表面に対してわずかに傾斜している（すなわち、チルト角が付与されている）一方で、それ以外の領域では駆動基板２００および対向基板３００の表面に対してほぼ垂直となる姿勢をとっている。この状態の液晶層５００に電圧が印加されると、線状突起４１０近傍の液晶分子５００Ａの傾斜が他の液晶分子５００Ａへ順次伝播し、それらの液晶分子５００Ａは駆動基板２００および対向基板３００の表面に対してほぼ水平に倒れた姿勢をとるように応答する。
【特許文献４】特許第２９４７３５０号明細書
【０００８】
しかしながら、図３に示した液晶表示素子では、駆動基板２００および対向基板３００の表面に対して垂直に配向した液晶分子５００Ａが電圧の印加に応答して倒れるタイミングと、線状突起４１０近傍の液晶分子５００Ａが電圧の印加に応答して倒れるタイミングとの間にずれが生じ、結果として液晶分子５００Ａ全体の応答速度が遅くなるという問題がある。特に、黒から中間色への階調変化では、印加する電圧の変化量が小さいため、応答速度がさらに遅くなる。また、線状突起４１０間の距離を短くすることで、応答速度を速くすることが可能ではあるが、線状突起４１０の上部は、液晶表示素子の透過率に寄与しないので、突起の占める割合が増えると透過率が低下し表示特性が損なわれるという問題がある。
【０００９】
上記の他に、ＶＡモードの液晶表示素子において、高分子材料によって、液晶分子を基板法線から僅かに傾斜させて保持することでチルト角を付与する技術も知られている（特許文献５参照）。具体的には、光重合性を有するモノマーを添加して組成した液晶層を基板間に封止したのち、電圧を印加して液晶分子にチルト角を付与した状態で露光してモノマーを重合させることによりポリマーを形成し、電圧を印加していない状態で、液晶分子の倒れる方向を予め定めている。ところが、特許文献５の技術では、モノマーを完全に重合させることは容易ではないことから未反応のモノマーが多少残存する可能性が高く、その場合には液晶材料の電圧保持性を悪化させ、表示特性が損なわれるおそれがある。
【特許文献５】特開２００２−３５７８３０号公報
【００１０】
また、液晶材料についても種々の検討がなされており、例えば、液晶材料に４−フルオロフェニルフェニルエーテルを含有させることにより、応答特性を向上させる技術が知られている（非特許文献１参照）。
【非特許文献１】Ｐ．キリキラン（P.Kilickiran）、他６名，「トゥワーズ・ファースター・エルシーエス・アット・ロウワー・ドライビング・ボルテージ（Towards Faster LCs at Lower Driving Voltage）」，プロシーディングス・オブ・ザ・１３ｔｈ・インターナショナル・ディスプレイ・ワークショップス（Proceedings of The 13th International Display Workshops ;IDW'06），ｐ．２３
【発明の開示】
【発明が解決しようとする課題】
【００１１】
しかしながら、非特許文献１の技術では、電圧印加した際の応答時間は短縮されやすいが、４−フルオロフェニルフェニルエーテルが液晶材料の相転移温度を低下させる傾向にあることから、温度特性が低下し、広い温度範囲で十分な表示特性が得られにくいという問題がある。
【００１２】
また、最近の液晶表示素子では、より鮮明な映像が望まれると共に大画面化の傾向にある。このため、表示特性の向上と共に、応答特性の向上も望まれている。
【００１３】
本発明はかかる問題点に鑑みてなされたもので、その目的は、良好な表示特性および応答特性を得ることが可能な液晶材料ならびにそれを用いた液晶表示素子および液晶表示装置を提供することにある。
【課題を解決するための手段】
【００１４】
本発明の液晶材料は、室温でネマチック液晶相を示す液晶分子と、２種以上の屈曲型分子とを含むものである。
【００１５】
本発明の液晶表示素子は、対向配置された一対の基板と、一対の基板間に設けられた電極および液晶層とを有し、液晶層が、室温でネマチック液晶相を示す液晶分子と、２種以上の屈曲型分子とを含む液晶材料により構成されるようにしたものである。
【００１６】
本発明の液晶表示装置は、対向配置された一対の基板と、一対の基板間に設けられた電極および液晶層とを有する液晶表示素子を備えたものであり、液晶層が、室温でネマチック液晶相を示す液晶分子と、２種以上の屈曲型分子とを含む液晶材料により構成されるようにしたものである。
【００１７】
本発明の液晶材料では、２種以上の屈曲型分子を含むようにしたので、液晶分子の配向が良好に整えられるうえ、例えば、粘性、弾性、誘電率特性、屈折率特性およびそれらの温度特性などの諸物性について液晶分子の種類や物性に応じて要求される水準となるよう比較的容易に調整可能なものとなる。また、このような液晶材料を用いた本発明の液晶表示素子および液晶表示装置では、要求される表示特性および応答特性に応じて液晶材料の成分調整を行うことで液晶層の動作性能の最適化が容易になされる。
【発明の効果】
【００１８】
本発明の液晶材料によれば、室温でネマチック液晶相を示す液晶分子と、２種以上の屈曲型分子とを含むようにしたので、液晶分子の配向を良好に整えつつ、比較的自由に諸物性の最適化を行うことができる。これにより、本発明の液晶表示素子および液晶表示装置によれば、液晶材料が屈曲型分子を１種のみ含む場合と比べて液晶層の動作性能を最適化し易くなり、透過率および電圧保持性を損なうことなく優れた応答性を比較的容易に発揮することができる。よって、良好な表示特性および応答特性を得ることができる。
【発明を実施するための最良の形態】
【００１９】
以下、本発明の実施の形態について図面を参照して詳細に説明する。
【００２０】
本発明の一実施の形態に係る液晶材料は、例えば、液晶表示素子およびそれを備えた液晶表示装置に用いるものであり、室温でネマチック液晶相を示す液晶分子と、屈曲型分子とを含んでいる。ここでの「室温」とは、１５℃以上４０℃以下の温度のことである。
【００２１】
この液晶材料は、全体として誘電異方性を有するように、誘電異方性を有する分子を複数含んで構成されたものである。すなわち、誘電異方性を有する分子が互いに異なる方向を向くことにより全体として誘電異方性が相殺される（打ち消される）ことがないように構成されたものである。よって、この液晶材料では、全体の誘電異方性の絶対値が０より大きくなるように後述する液晶分子および屈曲型分子を含んで構成されている。なお、誘電異方性（Δε）とは、分子の長軸方向の誘電率（ε１）と分子の単軸方向の誘電率（ε２）との差、すなわち、Δε＝ε１−ε２で求められるものである。この誘電率εは、ε＝Ｃｐｄ／Ｓ（Ｃｐは液晶の静電容量を表す。ｄは液晶層の厚さを表す。Ｓは２枚の基板の電極の重なり部分の面積を表す。）により求めることができる。
【００２２】
また、この液晶材料は、以下の理由により、常誘電体であるもの、すなわち自発分極を有しない（自発分極が実質的に０である）ものであることが好ましい。ここでの「自発分極を有しないもの」とは、例えば、そのもの（物質）を分子の集合体と捉えた場合、それらの分子が双極子モーメントを有していても、それらは互いにランダムな方向を向いており全体として相殺され（打ち消され）巨視的な分極を有しないものをいう。あるいは、その物質を原子あるいは分子などが配列した固体として捉えた場合、個々の原子または分子もしくはそれらを構成するイオンなどが対称的な平衡位置にあり分極を有しないものをいう。このような自発分極を有しない物質としては、例えば常誘電体が挙げられる。常誘電体は、双極子の向きが特定方向に揃っておらず、乱雑に双極子が配列された（合計の双極子モーメントが０である）誘電体である。
【００２３】
一方、自発分極を有するものとは、例えば、電場が印加されていない状態であっても分子の永久双極子モーメントが揃っていたり個々の原子やイオンが対称的な平衡位置からずれていたりすることにより、巨視的な分極を有する物質をいう。自発分極を有し、かつ液晶相を示す物質としては、例えば、強誘電性液晶（液晶相を示す強誘電体）やフェリ誘電性液晶（液晶相を示すフェリ誘電体）が挙げられる。強誘電体とは、自発分極を有するもののうち、外部からの電場によって分極の向きを反転させることのできるものである。フェリ誘電体とは、自らを構成する分子の双極子が互いに反対向きとなるように配列（互いのモーメントを打ち消し合う向きに配列）されているが、順方向の双極子モーメントの大きさと逆方向の双極子モーメントの大きさとが異なるために巨視的な分極を有するものである。このような自発分極を有すると液晶材料は、それ自身の配向が乱れやすく、液晶表示素子に用いた場合に、スイッチング性が低下しやすい傾向にあり好ましくない。
【００２４】
また、フェリ誘電体と同様に、分子の双極子が互いに反対向きに配列されている誘電体として反強誘電体がある。この反強誘電体は、順方向の双極子モーメントの大きさと逆方向の双極子モーメントの大きさとが互いに等しいので自発分極は有さないが、所定の閾値以上の電圧を印加して電場を発生させた場合には全ての双極子が電場方向を向くので強誘電相を示すこととなる（反強誘電相から強誘電相への相転移が生ずる）。このような反強誘電体を液晶材料として採用し、強制的に相転移させて液晶表示素子に用いる場合には、液晶層の面内方向に沿ったストライプ状のドメイン成長を伴うので、コントラスト比の劣化を招くおそれがある。したがって、反強誘電性液晶（液晶相を示す反強誘電体）は、自発分極を有しないものの、液晶材料としては相応しくない。
【００２５】
なお、液晶材料の自発分極を測定する方法としては、焦電性を利用する方法や、Ｄ−Ｅヒステリシスを利用する方法や、分極反転電流を観測する方法などがある。
【００２６】
この液晶材料は、ネマチック液晶相を示すことが好ましい。液晶表示素子に用いた場合に良好な耐ショック性および温度特性が得られるからである。通常、液晶表示装置の使用温度は、室温である１５℃以上４０℃以下であることから、液晶材料は少なくともこの温度範囲でネマチック液晶相を示すことが好ましい。但し、透過型の液晶表示装置では、搭載された液晶表示素子の背面側にバックライトが設けられており、駆動時には、バックライトが点灯することにより発熱し、液晶表示素子の温度を１０℃〜２０℃程度上昇させる。このことから、ネマチック液晶相を示す温度範囲は、室温に＋２０℃の余裕を持たせた１５℃以上６０℃以下が好ましい。さらに、場合によっては０℃〜６０℃程度の環境下での使用もあり得るので、バックライトの点灯に伴う発熱を考慮すると０℃以上８０℃以下でネマチック液晶相を示すことが特に好ましい。
【００２７】
液晶材料の平均分子量は、２００以上８００以下であることが好ましい。２００未満であると、揮発性が高まり、液晶表示素子の製造工程上、全体として組成にずれが生じやすくなり、液晶分子と屈曲型分子との組成比がくずれ、液晶表示素子に用いた場合、後述するように透過率や応答特性の低下が生じるおそれがある。一方、８００超であると液晶材料の相転移温度が高くなりネマチック液晶相を示しにくくなると共に、粘性が高くなりやすくなり、液晶表示素子に用いた場合に、十分な応答特性が得られにくくなる。ここでの「液晶材料の平均分子量」とは、液晶材料中に含まれる各成分の分子量とそれぞれの重量割合との積を足しあわすことにより算出されるものであり、各成分を例えば成分１〜成分ｎとした場合、「液晶材料の平均分子量」＝（成分１の分子量×成分１の重量割合）＋（成分２の分子量×成分２の重量割合）＋・・・＋（成分ｎの分子量×成分ｎの重量割合）となる。特に、平均分子量の下限は、２２０以上が好ましく、３００以上がより好ましい。また平均分子量の上限は、５００以下がより好ましい。液晶表示素子に用いた場合に高い表示特性および応答特性が得られるからである。
【００２８】
液晶分子は、炭素骨格を基本とした環状構造を有する環式有機化合物であり、室温でネマチック液晶相を示すと共に誘電異方性を有する、いわゆる棒状の液晶分子である。この液晶分子は、１種を単独で用いられてもよいし、複数種を混合して用いられてもよい。この「環状構造」とは、炭素環または複素環のことであり、炭素環としては、例えば、シクロペンタン環、シクロへキサン環、シクロヘキセン環あるいはビシクロデカン環（デカヒドロナフタレン環）などのシクロ炭化水素や、シクロペンタジエン環、ベンゼン環、ナフタレン環またはアントラセン環などの芳香族環が挙げられ、複素環としては、例えば、ピリジン環、ピリミジン環、チオフェン環、ラクトン環あるいはジオキサン環などが挙げられる。また、「環式有機化合物」とは、上記した環状構造に置換基が導入された化合物のことであり、置換基としては、例えば、水素基（−Ｈ）や、ハロゲン基や、アルキル基（−Ｃn Ｈ2n+1）、アルキレン基（−Ｃn Ｈ2n−）、アルコキシル基（−Ｏ−Ｃn Ｈ2n+1）、アルケニル基（−Ｃn Ｈ2n-1）、アルケニレン基（−Ｃn Ｈ2n-2−）、アルキニル基（−Ｃn Ｈ2n-3）あるいはそれらをハロゲン化した基や、アルキニレン基（−Ｃn Ｈ2n-4−）、オキシ基（−Ｏ−）、カルボニル基（−ＣＯ−）、カルボキシル基（−ＣＯＯＨ）、ニトロ基（−ＮＯ2 ）、シアノ基（−ＣＮ）あるいは炭素−窒素二重結合を有する基（−ＨＣ＝Ｎ−）などが挙げられる。なお、上記した「環状構造」および「環式有機化合物」の意味することは、後述する屈曲型分子についても同様である。
【００２９】
液晶分子としては、広い温度範囲でネマチック液晶相を示しやすくなることから、環状構造の数が２以上４以下の範囲で有するものが含まれている。中でも、環状構造の数が２または３のものを含んでいることが好ましい。特に、環状構造の数が２の液晶分子と３の液晶分子とを組み合わせて含んでいることがより好ましく、その場合には、液晶材料中においてそれぞれ５重量％以上含まれていることが好ましく、それぞれ１０重量％以上含まれていることがより好ましい。より広い温度範囲でネマチック液晶相を示しやすくなるからである。
【００３０】
液晶分子は、以下の理由により、アキラルな化合物、すなわち分子中に不斉炭素を有さない化合物であることが好ましい。液晶材料がキラルな液晶分子（分子中に不斉炭素を有する化合物）で構成される場合あるいはキラルな液晶分子を含んで構成される場合には、液晶分子の分子軸の配向方向が空間で連続的に変化し、全体として巨視的ならせん構造をとる。この場合には液晶材料がらせんの周期（らせんピッチ）に対応した光を反射する性質（選択反射）を有することから、その選択反射波長が可視光の波長程度となると呈色することになる。したがって、液晶分子がキラルな化合物であると、液晶材料として呈色するおそれがあり、液晶表示素子に用いるには適さなくなる可能性がある。
【００３１】
なお、通常、キラルな液晶分子を液晶表示素子に用いる場合には、液晶材料全体としてらせんピッチを調整し選択反射波長を長波長側に設定することにより、光の利用効率および白表示の色バランスを最適化している。しかしながら、後述する屈曲型分子は、アキラルな化合物であっても液晶相を示すものの場合、屈曲構造の折れ曲がり方向や分子の傾き方向によって異方性（キラリティ）を生じるものがある。屈曲型分子がキラリティを生じる場合には、液晶分子がキラルな化合物であると、らせん構造のねじれ力を強め、らせんピッチを短くし、選択反射波長が短波長側にシフトする。しかも、その選択反射波長には、温度依存性がある。これにより、液晶分子としてキラルな化合物を用いた液晶表示素子では、液晶材料が呈色し、さらにその呈色も温度依存性を有するおそれがある。このことからも、液晶分子は、選択反射により呈色することがないアキラルな化合物であることが好ましい。なお、液晶表示素子に用いる場合には、液晶材料として呈色しなければ、キラルな液晶分子を含んでいてもよい。
【００３２】
なお、選択反射は、らせんピッチと共に媒質の平均屈折率とも関係しており、選択反射波長の光は、波長λ＝ｎＰ（ｎは平均屈折率を表す。Ｐはらせんピッチを表す。）を中心とした波長幅Δλ＝ＰΔｎ（Δｎは屈折率の異方性を表す。）の光である。選択反射波長は、例えば、円二色分散計により測定することができる。
【００３３】
液晶分子は、炭素（Ｃ）と、水素（Ｈ）、酸素（Ｏ）およびハロゲンからなる群から選択される元素とにより構成されていることが好ましい。優れた耐熱性や耐光性が得られやすくなると共に比抵抗および電圧保持率が高くなりやすいからである。液晶分子がハロゲンを有する場合には、フッ素および塩素のうちの少なくとも一方を有することが好ましく、特にフッ素を有することが好ましい。電圧保持率がより高くなるからである。
【００３４】
液晶分子の分子量は、２００以上８００以下であることが好ましい。この範囲内であれば、室温でネマチック液晶相を示しやすいからである。
【００３５】
屈曲型分子は、環式有機化合物であり、１または２以上の屈曲部を有することで全体として屈曲した構造となっている。この屈曲型分子は液晶材料中に２種以上含まれている。２種以上含まれているのは、液晶分子の配向を良好に整えつつ、比較的自由に液晶材料の粘性、弾性、誘電率特性、屈折率特性およびそれらの温度特性などの諸物性の最適化を行えるからである。２種以上の屈曲型分子としては、例えば、環状構造の数がそれぞれ異なるもの、あるいは分子長がそれぞれ異なるものを組み合わせて用いることが好ましい。屈曲型分子の屈曲部から末端までの分子の長さや構造的な剛直さが液晶材料としての諸物性と液晶分子の配向とに影響することから、異種の屈曲型分子を組み合わせることで諸物性の最適化がより的確かつ容易に可能となるうえ、液晶分子の配向がより安定化されるからである。特に、液晶材料が分子長や環状構造の数が異なる複数種の液晶分子を含む場合においてその効果が顕著に現れる。
【００３６】
また、２種以上の屈曲型分子のうちの１種は、例えば、液晶分子が有する環状構造よりも多くの環状構造を有していることが好ましい。液晶分子よりも多くの環状構造を有する屈曲型分子が存在することで、液晶分子の配向がより安定化するからである。中でも、液晶分子よりも多くの環状構造を有する屈曲型分子は、５以上９以下の環状構造をもつものであることが好ましい。通常、液晶材料には２〜４個の環状構造を有する液晶分子が含まれているうえ、液晶分子よりも多くの環状構造を有する屈曲型分子が５以上９以下の環状構造を有すれば高い効果が得られ、比較的多くの環状構造を有する屈曲型分子と液晶分子との相溶性の低下や、比較的多くの環状構造を有する屈曲型分子の粘性の上昇や結晶化などのおそれも生じにくいからである。液晶分子よりも多くの環状構造を有する屈曲型分子に含まれる環状構造の数は、特に５以上７以下であることが好ましい。このように、液晶分子よりも多くの環状構造を有する屈曲型分子が液晶材料に含まれている場合には、さらに、液晶分子が有する環状構造の数と同じまたはそれより少ない数の環状構造を有する他種の屈曲型分子が液晶材料に含まれるようにするとよい。このような液晶分子が有する環状構造の数と同じまたはそれより少ない数の環状構造を有する屈曲型分子は、液晶材料全体の粘度を低下させ液晶分子の配向の自由度を上げる傾向があることから、液晶分子よりも多くの環状構造を有する屈曲型分子との組み合わせにより、例えば、温度特性などの諸物性を良好に調製することが可能になり、液晶分子の配向をより良好に安定化させることが容易となる。
【００３７】
また、２種以上の屈曲型分子としては、例えば、液晶材料の平均分子量よりも大きい分子量を有するものを含んでいてもよい。液晶材料の平均分子量よりも大きい分子量を有する屈曲型分子が存在することで、液晶分子の配向が良好に整い、安定化しやすくなるからである。液晶材料の平均分子量よりも大きい分子量を有する屈曲型分子は、３００より大きく１０００以下の分子量を有することが好ましい。高い効果が得られるからである。すなわち、液晶材料の平均分子量よりも大きい分子量を有する屈曲型分子が３００より大きい分子量を有することにより液晶分子の配向がより安定化するうえ、減圧雰囲気下においても蒸発しにくくなり、十分な効果が得られやすい。また、液晶材料の平均分子量よりも大きい分子量を有する屈曲型分子が１０００以下の分子量を有すれば粘性の上昇を適度に抑え、確実に液晶相を示すこととなり、液晶分子との相溶性も良好に維持される。中でも、液晶材料の平均分子量よりも大きい分子量を有する屈曲型分子は、３１０以上８００以下の分子量を有することがより好ましい。このように、液晶材料の平均分子量よりも大きい分子量を有する屈曲型分子が液晶材料に含まれている場合には、さらに、液晶材料の平均分子量と同程度またはそれより小さい分子量を有する屈曲型分子が液晶材料に含まれるようにするとよい。液晶材料の平均分子量と同程度またはそれより小さい分子量を有する屈曲型分子は、液晶材料全体の粘度を低下させ、液晶分子の配向の自由度を上げる傾向があることから、この組み合わせにより、液晶材料の特性を良好に調製することが可能になり、液晶分子の配向をより良好に安定化させることが容易となる。
【００３８】
これらの屈曲型分子は、誘電異方性を有してもよく、その場合には、上記した液晶分子の誘電異方性と同じ符号であることが好ましい。これにより、液晶表示素子に用いた場合に、駆動電圧の印加によって液晶分子と同様の応答を自発的に示す。よって、良好な表示特性が得られる。
【００３９】
屈曲型分子は、液晶相を示すことが好ましく、ネマチック液晶相あるいはスメクチック液晶相を示すことがより好ましく、中でも、ネマチック液晶相を示すことが特に好ましい。液晶分子との相溶性が高まるからである。
【００４０】
屈曲型分子の構成元素としては、炭素、水素、窒素（Ｎ）、硫黄（Ｓ）、酸素またはハロゲンなどが挙げられ、中でも、屈曲型分子は、炭素と、水素、酸素およびハロゲンからなる群から選択される元素とにより構成されていることが好ましい。優れた耐熱性や耐光性が得られやすくなると共に比抵抗および電圧保持率が高くなりやすいからである。これにより、液晶材料が高温雰囲気や光に曝されても電圧保持率が損なわれることなく、液晶分子の配向が整えられた状態が維持される。なお、低い耐光性を示す屈曲型分子の具体例としては、分子中に炭素−窒素二重結合を有するものが挙げられ、この場合、可視および紫外領域の光照射による分解あるいは異性化がおこりやすくなる。
【００４１】
屈曲型分子は、置換基として塩素基（−Ｃｌ）、臭素基（−Ｂｒ）、フッ素基（−Ｆ）、ニトロ基（−ＮＯ2 ）、シアノ基（−ＣＮ）、トリフルオロメチル基（−ＣＦ3 ）、ジフルオロメトキシ基（−Ｏ−ＣＨＦ2 ）およびトリフルオロメトキシ基（−Ｏ−ＣＦ3 ）からなる群のうちの少なくとも１種を有していることが好ましい。これにより、比抵抗が高くなり、高温においても高い電圧保持率が維持される。よって、液晶表示素子に用いた場合には、コントラストの低下およびフリッカーの発生の抑制、ならびに焼き付きの防止に寄与できる。中でも、フッ素基およびフッ素を有する置換基が粘性を低下させるため好ましい。なお、フッ素基およびフッ素を有する置換基は、分子の極性を高めるため、例えば、屈曲型分子の短軸方向に導入することにより大きな負の誘電異方性を付与することができる。これにより、ＶＡモードの液晶表示素子に用いると、屈曲型分子の短軸方向と配向膜との反発が強まり、屈曲型分子の配向が略垂直となる。
【００４２】
屈曲型分子は、アキラルな化合物でもよいが、上記したようにアキラルな化合物であっても、屈曲構造の折れ曲がり方向や分子の傾き方向によって異方性が生じるものもある。
【００４３】
液晶材料中における屈曲型分子の含有量は、合計で０．２重量％以上５０重量％未満が好ましい。０．２重量％以上であれば十分な効果を得やすいからである。また、５０重量％未満であれば良好な透過率が得られ、屈曲型分子が液晶相を示す場合であっても、液晶材料が自発分極を生ずるおそれがないからである。中でも、０．２重量％以上２０重量％未満が好ましく、特に０．２重量％以上１０重量％未満が好ましい。広い温度範囲で液晶材料がネマチック液晶相を示しやすいからである。
【００４４】
このような屈曲型分子としては、例えば、化１で表される構造からなる屈曲型分子（以下、化１に示した屈曲型分子という。）が挙げられる。化１中において、Ａは２価の基であり、屈曲部に相当する。また、Ｗ１およびＷ２は環状構造を有する１価の基であり、それらは同一でもよく、異なっていてもよい。ただし、Ｗ１−Ａ−Ｗ２の結合角は１８０°未満である。Ｗ１およびＷ２が有する環状構造の数としては、Ｗ１およびＷ２のうちのいずれか一方が、他方に対して３倍以内であることが好ましく、Ｗ１およびＷ２が同数であることがより好ましい。３倍より大きくなるとその屈曲型分子が液晶分子の配向に影響を与えることにより、液晶材料中に配向方向の異なる領域が分布しやすくなり、全体として配向が乱されるおそれがあるからである。
【００４５】
【化１】
2009161633.tif 000003
【００４６】
化１に示した屈曲型分子としては、Ｗ１およびＷ２がいずれも１つの環状構造を有してなる屈曲型分子とＷ１およびＷ２がいずれも２つの環状構造を有してなる屈曲型分子との組み合わせ、Ｗ１およびＷ２がいずれも１つの環状構造を有してなる屈曲型分子とＷ１およびＷ２がいずれも３つの環状構造を有してなる屈曲型分子との組み合わせ、Ｗ１およびＷ２がいずれも２つの環状構造を有してなる屈曲型分子とＷ１およびＷ２がいずれも３つの環状構造を有してなる屈曲型分子との組み合わせ、または、Ｗ１およびＷ２がいずれも１つの環状構造を有してなる屈曲型分子とＷ１およびＷ２がいずれも２つの環状構造を有してなる屈曲型分子とＷ１およびＷ２がいずれも３つの環状構造を有してなる屈曲型分子との組み合わせで用いること、すなわちＷ１およびＷ２がいずれも１つの環状構造を有してなる屈曲型分子と、Ｗ１およびＷ２がいずれも２つの環状構造を有してなる屈曲型分子と、Ｗ１およびＷ２がいずれも３つの環状構造を有してなる屈曲型分子とを２種以上組み合わせて用いることが好ましい。通常、液晶分子として環状構造の数が２〜４のものが含まれていることから、液晶分子が複数種含有されている場合、上記した組み合わせで用いることにより、液晶分子の環状構造が含まれる部分の長さに対して、Ｗ１およびＷ２の長さが同程度となるように対応させることが可能になる。このため、液晶材料の諸物性を良好に調製することが可能になり、液晶分子の配向をより良好に安定化させる。中でも、上記した組み合わせは、Ｗ１およびＷ２がいずれも１つの環状構造を有してなる屈曲型分子とＷ１およびＷ２がいずれも２つの環状構造を有してなる屈曲型分子との組み合わせ、またはＷ１およびＷ２がいずれも１つの環状構造を有してなる屈曲型分子とＷ１およびＷ２がいずれも２つの環状構造を有してなる屈曲型分子とＷ１およびＷ２がいずれも３つの環状構造を有してなる屈曲型分子との組み合わせが好ましい。高い効果が得られるからである。また、Ｗ１およびＷ２がいずれも２つの環状構造を有してなる屈曲型分子およびＷ１およびＷ２がいずれも３つの環状構造を有してなる屈曲型分子のうちの少なくとも一方は、屈曲型分子中において、合計で、５重量％以上含まれていることが好ましく、１０重量％以上含まれていることがより好ましい。
【００４７】
化１に示した屈曲型分子としては、Ｗ１−Ａ−Ｗ２の結合角が９０°以上であることが好ましく、１１５°以上１６０°未満であることがより好ましく、１２０°以上１５５°未満であることが特に好ましい。高い効果が得られるからである。
【００４８】
また、化１中のＡとしては、例えば、環状構造を有する基または非直線型構造を有する基が挙げられる。なお、「非直線型構造」とは、Ｗ１−Ａ−Ｗ２の結合角が１８０°未満になると共に、環状構造を含まない構造のことである。中でも、Ａは、環状構造を有することが好ましい。屈曲部が剛直となるため、液晶分子の配向をより安定化させるからである。Ａが環状構造を有する場合には、その炭素数が４以上１４以下の基が好ましい。
【００４９】
化１中のＡとしては、例えば、化２で表される基などが挙げられる。化２中のＸは、水素基（−Ｈ）、塩素基、臭素基、フッ素基、ニトロ基、シアノ基、トリフルオロメチル基、ジフルオロメトキシ基、またはトリフルオロメトキシ基であり、それらは同一でもよく、異なっていてもよい。化２中のｎは１以上の整数である。なお、Ａが化２（１）に示した基である場合には、Ｗ１−Ａ−Ｗ２の結合角が約１２０°となり、Ａが化２（７）に示した基である場合には、Ｗ１−Ａ−Ｗ２の結合角は約１５４°となる。
【００５０】
【化２】
2009161633.tif 000004
【００５１】
また、化１中のＷ１およびＷ２のうちの少なくとも一方は、化３で表される基でもよい。その場合には、化３中のＢとしては、例えば、化４で表される基などが挙げられ、化３中のＲ１としては、例えば、化５で表される基などが挙げられる。化３中のＢは環状構造を有する２価の基である。化３中のＲ１は炭素、水素、酸素および窒素ならびにハロゲンからなる群から選択される元素により構成される２価の基である。化３中のｎは１以上の整数である。ただし、化３中において、ＢおよびＲ１は、ｎが２以上の場合、それぞれが同一でもよいし異なってもよい。中でも、化３中のｎは１以上５以下であることが好ましい。高い効果が得られるからである。詳細には、化３中のｎが６以上であると屈曲型分子の粘性の上昇や結晶性の向上や液晶分子との相溶性の低下などが生じるおそれがあるからである。特に、化３中のｎは２あるいは３であることが好ましい。また、化３中のＲ２は炭素数１以上２０以下のアルキル基、アルコキシル基、アルケニル基またはアルケニルオキシル基である。化４中のＸは水素基、塩素基、臭素基、フッ素基、ニトロ基、シアノ基、トリフルオロメチル基、ジフルオロメトキシ基、またはトリフルオロメトキシ基であり、それらは同一でもよく、異なっていてもよい。
【００５２】
【化３】
2009161633.tif 000005
【００５３】
【化４】
2009161633.tif 000006
【００５４】
【化５】
2009161633.tif 000007
【００５５】
また、化１に示した屈曲型分子としては、Ｗ１およびＷ２のうちの少なくても一方が液晶骨格を有するものが含まれていることが好ましい。この液晶骨格は、液晶相を示す化合物が備える環状構造を有する骨格であり、相転移温度、誘電率、化学的安定性あるいは粘性などの性質を特徴づける骨格のことである。液晶骨格を有することにより、屈曲型分子が、液晶相を示しやすくなると共に、後述するような優れた特性を発揮しやすくなる。中でも、Ｗ１およびＷ２が同一の液晶骨格を有していることがより好ましい。高い効果が得られるからである。また、この液晶骨格は、上記した液晶分子が有する液晶骨格と同一であることが好ましい。屈曲型分子と液晶分子との相溶性が高まるからである。
【００５６】
液晶骨格としては、例えば、トラン系骨格、ナフタレン系骨格、ビフェニル系骨格、フェニルシクロヘキサン系骨格、ビフェニルシクロヘキサン系骨格、フェニルビシクロヘキサン系骨格、ターフェニル系骨格、ビシクロヘキシル系骨格、シクロヘキシルシクロヘキセン系骨格、ジフェニルシクロヘキサン系骨格、ジシクロヘキシルベンゼン系骨格、ジオキサン系骨格、インダン系骨格、安息香酸シクロヘキシル系骨格、シクロヘキシルカルボン酸フェニル系骨格、安息香酸フェニル系骨格、シクロヘキサンカルボン酸シクロヘキシル系骨格、安息香酸ビフェニリル系骨格、ビフェニルカルボン酸フェニル系骨格、安息香酸ビシクロヘキシル系骨格、安息香酸フェニルシクロヘキシル系骨格、フェニルシクロヘキサンカルボン酸フェニル系骨格、シクロヘキシルスチレン系骨格、ジシクロヘキシルエテン系骨格、スチルベン系骨格、ジフェニルエタン系骨格、ジシクロヘキシルエタン系骨格、フェニルシクロヘキシルエタン系骨格、シクロヘキサン環とビフェニル系骨格とをエチレン基を介して連結した骨格、フェニルシクロヘキサン系骨格とシクロヘキサン環とをエチレン基を介して連結した骨格、フェニルシクロヘキサン系骨格とベンゼン環とをエチレン基を介して連結した骨格、ビシクロヘキサン系骨格とベンゼン環とをエチレン基を介して連結した骨格、ベンゼン環とビフェニル系骨格とをエチレン基を介して連結した骨格、プロペニルフェニルエーテル系骨格とシクロヘキサン環とを連結した骨格、プロペニルフェニルエーテル系骨格とビシクロヘキサン系骨格とを連結した骨格、シッフ塩基系骨格、ビフェニルカルボン酸系骨格、シクロヘキシル安息香酸系骨格、フェニルシクロヘキサンカルボン酸系骨格、あるいはジフルオロメチレンオキシ基を有する骨格などが挙げられる。これらのうちの１種を単独で有していてもよいし、複数種を有していてもよい。中でも、トラン系骨格、ナフタレン系骨格、ビフェニル系骨格、フェニルシクロヘキサン系骨格、ビフェニルシクロヘキサン系骨格、フェニルビシクロヘキサン系骨格、ターフェニル系骨格、ビシクロヘキシル系骨格、シクロヘキシルシクロヘキセン系骨格、安息香酸シクロヘキシル系骨格、安息香酸フェニル系骨格およびシッフ塩基系骨格からなる群のうちの少なくとも１種を有していることが好ましい。高い安定性が得られるからである。上記した液晶骨格の一例として、化６〜化３２で表される一連の骨格が挙げられる。以下に上記した液晶骨格の性質について併せて説明する。
【００５７】
【化６】
2009161633.tif 000008
【００５８】
化６に示した骨格は、トラン系骨格の一例であり、この骨格を有する場合には、液晶相−等方相の相転移温度が高く、低温度域の粘性が低いという性質を示しやすくなる。これにより、液晶表示素子に用いた場合には、液晶材料の使用時の上限温度を高くすると共に、低温域での応答特性の向上に寄与する。
【００５９】
【化７】
2009161633.tif 000009
【００６０】
化７に示した骨格は、ナフタレン系骨格の一例であり、この骨格を有する場合には、粘性が低く、高誘電率という性質を示しやすくなる。これにより、液晶表示素子に用いた場合には、高い応答特性が得られ、低い電圧で駆動可能であるため、消費電力が少なくなる。ナフタレン系骨格としては、ナフタレン環を有する骨格、テトラヒドロナフタレン環を有する骨格またはデカヒドロナフタレン環を有する骨格が挙げられる。
【００６１】
【化８】
2009161633.tif 000010
【００６２】
化８に示した骨格は、ビフェニル系骨格の一例であり、この骨格を有する場合には、水分、空気および熱や、赤外、可視および紫外領域の照射や、直流および交流電界に対して化学的安定性が高いという性質を示しやすくなる。これにより、液晶表示素子に用いた場合には、耐久性の向上に寄与する。
【００６３】
【化９】
2009161633.tif 000011
【００６４】
化９に示した骨格は、フェニルシクロヘキサン系骨格の一例であり、この骨格を有する場合には、低い粘性を示すと共に、ビフェニル系骨格を有する場合と同様の性質を示しやすくなる。これにより、液晶表示素子に用いた場合には、応答特性と共に耐久性の向上に寄与する。
【００６５】
【化１０】
2009161633.tif 000012
【００６６】
化１０に示した骨格は、ビフェニルシクロヘキサン系骨格の一例であり、この骨格を有する場合には、液晶相−等方相の相転移温度が高く、かつビフェニル系骨格を有する場合と同様の性質を示しやすくなる。これにより、液晶表示素子に用いた場合には、液晶材料の使用時の上限温度を高くすると共に、耐久性の向上に寄与する。
【００６７】
【化１１】
2009161633.tif 000013
【００６８】
化１１に示した骨格は、フェニルビシクロヘキサン系骨格の一例であり、この骨格を有する場合には、粘性が低く、かつビフェニルシクロヘキサン系骨格を有する場合と同様の性質を示しやすくなる。これにより、液晶表示素子に用いた場合には、液晶材料の使用時の上限温度を高くすると共に、耐久性および応答特性の向上に寄与する。
【００６９】
【化１２】
2009161633.tif 000014
【００７０】
化１２に示した骨格は、ターフェニル系骨格の一例であり、この骨格を有する場合には、ビフェニルシクロヘキサン系骨格を有する場合と同様の性質を示しやすくなる。
【００７１】
【化１３】
2009161633.tif 000015
【００７２】
化１３に示した骨格は、ビシクロヘキシル系骨格の一例であり、この骨格を有する場合には、ビフェニル系骨格を有する場合と同様の性質を示しやすくなる。
【００７３】
【化１４】
2009161633.tif 000016
【００７４】
化１４に示した骨格は、シクロヘキシルシクロヘキセン系骨格の一例であり、この骨格を有する場合には、室温でネマチック液晶相を示しやすく、かつフェニルシクロヘキサン系骨格を有する場合と同様の性質を示しやすくなる。これにより、液晶表示素子に用いた場合には、応答特性と共に耐久性の向上に寄与する。
【００７５】
【化１５】
2009161633.tif 000017
【００７６】
化１５に示した骨格は、ジフェニルシクロヘキサン系骨格の一例であり、この骨格を有する場合には、液晶相−等方相の相転移温度が高いという性質を示しやすくなる。これにより、液晶表示素子に用いた場合には、液晶材料の使用時の上限温度を高くすることに寄与する。
【００７７】
【化１６】
2009161633.tif 000018
【００７８】
化１６に示した骨格は、ジシクロヘキシルベンゼン系骨格の一例であり、この骨格を有する場合には、ジフェニルシクロヘキサン系骨格を有する場合と同様の性質を示しやすくなる。
【００７９】
【化１７】
2009161633.tif 000019
【００８０】
化１７に示した骨格は、ジオキサン系骨格の一例であり、この骨格を有する場合には、ビフェニル系骨格を有する場合と同様の性質を示しやすくなる。中でも、シクロヘキサン環と１，３−ジオキサン環とが連結した骨格、シクロヘキサン環と１，３−ジオキサン環とがカルボン酸エステル結合を介して連結した骨格、ベンゼン環と１，３−ジオキサン環とが連結した骨格、またはベンゼン環と１，３−ジオキサン環とがカルボン酸エステル結合を介して連結した骨格が好ましい。より高い安定性を示すからである。
【００８１】
【化１８】
2009161633.tif 000020
【００８２】
化１８に示した骨格は、インダン系骨格の一例であり、この骨格を有する場合には、液晶相の下限温度が低く、かつビフェニルシクロヘキサン系骨格を有する場合と同様の性質を示しやすくなる。これにより、液晶表示素子に用いた場合には、液晶材料の使用時の温度範囲が広くなると共に、耐久性の向上に寄与する。よって、屋外や車載での使用にも対応可能な液晶表示素子に極めて有用である。
【００８３】
【化１９】
2009161633.tif 000021
【００８４】
化１９に示した骨格は、安息香酸シクロヘキシル系骨格またはシクロヘキシルカルボン酸フェニル系骨格の一例であり、この骨格を有する場合には、フェニルシクロヘキサン系骨格を有する場合と同様の性質を示しやすくなる。
【００８５】
【化２０】
2009161633.tif 000022
【００８６】
化２０に示した骨格は、安息香酸フェニル系骨格の一例であり、この骨格を有する場合には、ビフェニル系骨格を有する場合と同様の性質を示しやすくなる。
【００８７】
【化２１】
2009161633.tif 000023
【００８８】
化２１に示した骨格は、シクロヘキサンカルボン酸シクロヘキシル系骨格の一例であり、この骨格を有する場合には、ビフェニル系骨格を有する場合と同様の性質を示しやすくなる。
【００８９】
【化２２】
2009161633.tif 000024
【００９０】
化２２に示した骨格は、安息香酸ビフェニリル系骨格の一例であり、この骨格を有する場合には、ビフェニルシクロヘキサン系骨格を有する場合と同様の性質を示しやすくなる。
【００９１】
【化２３】
2009161633.tif 000025
【００９２】
化２３に示した骨格は、ビフェニルカルボン酸フェニル系骨格の一例であり、この骨格を有する場合には、ビフェニルシクロヘキサン系骨格を有する場合と同様の性質を示しやすくなる。
【００９３】
【化２４】
2009161633.tif 000026
【００９４】
化２４に示した骨格は、安息香酸ビシクロヘキシル系骨格の一例であり、この骨格を有する場合には、ビフェニルシクロヘキサン系骨格を有する場合と同様の性質を示しやすくなる。
【００９５】
【化２５】
2009161633.tif 000027
【００９６】
化２５に示した骨格は、安息香酸フェニルシクロヘキシル系骨格およびフェニルシクロヘキサンカルボン酸フェニル系骨格の一例であり、この骨格を有する場合には、ビフェニルシクロヘキサン系骨格を有する場合と同様の性質を示しやすくなる。
【００９７】
【化２６】
2009161633.tif 000028
【００９８】
化２６に示した骨格は、シクロヘキシルスチレン系骨格、ジシクロヘキシルエテン系骨格およびスチルベン系骨格の一例であり、この骨格を有する場合には、ビフェニル系骨格を有する場合と同様の性質を示しやすくなる。
【００９９】
【化２７】
2009161633.tif 000029
【０１００】
化２７に示した骨格は、ジフェニルエタン系骨格、ジシクロヘキシルエタン系骨格、およびフェニルシクロヘキシルエタン系骨格の一例であり、この骨格を有する場合には、ビフェニル系骨格を有する場合と同様の性質を示しやすくなる。
【０１０１】
【化２８】
2009161633.tif 000030
【０１０２】
化２８に示した骨格は、シクロヘキサン環とビフェニル系骨格とをエチレン基を介して連結した骨格、フェニルシクロヘキサン系骨格とシクロヘキサン環とをエチレン基を介して連結した骨格、フェニルシクロヘキサン系骨格とベンゼン環とをエチレン基を介して連結した骨格、ビシクロヘキサン系骨格とベンゼン環とをエチレン基を介して連結した骨格、およびベンゼン環とビフェニル系骨格とをエチレン基を介して連結した骨格の一例であり、この骨格を有する場合には、ジフェニルシクロヘキサン系骨格を有する場合と同様の性質を示しやすくなる。
【０１０３】
【化２９】
2009161633.tif 000031
【０１０４】
化２９に示した骨格は、プロペニルフェニルエーテル系骨格とシクロヘキサン環とを連結した骨格、およびプロペニルフェニルエーテル系骨格とビシクロヘキサン系骨格とを連結した骨格の一例であり、この骨格を有する場合には、ビフェニル系骨格を有する場合と同様の性質を示しやすくなる。
【０１０５】
【化３０】
2009161633.tif 000032
【０１０６】
化３０に示した骨格は、シッフ塩基系骨格の一例であり、この骨格を有する場合には、ネマチック液晶相を示しやすく、粘度が低くなりやすくなる。これにより、液晶表示素子に用いた場合には、応答特性の向上に寄与する。シッフ塩基系骨格としては、フェニルメタンイミン骨格が挙げられる。
【０１０７】
【化３１】
2009161633.tif 000033
【０１０８】
化３１に示した骨格は、ビフェニルカルボン酸系骨格、シクロヘキシル安息香酸系骨格およびフェニルシクロヘキサンカルボン酸系骨格の一例であり、この骨格を有する場合には、ビフェニル系骨格を有する場合と同様の性質を示しやすくなる。
【０１０９】
【化３２】
2009161633.tif 000034
【０１１０】
化３２に示した骨格は、ジフルオロメチレンオキシ基を有する骨格の一例であり、この骨格を有する場合には、ナフタレン系骨格を有する場合と同様の性質を示しやすくなる。
【０１１１】
また、化１中のＷ１およびＷ２は液晶骨格とその末端側に炭素数１以上１６以下のアルキル基、アルコキシル基、アルケニル基およびアルケニルオキシル基のうちのいずれか１種とを有する基であることが好ましい。液晶分子の配向を安定化させるからである。アルキル基等の炭素数が上記した範囲であるのは、１６以上であると粘性や相転移温度が高くなるからである。中でもアルキル基等の炭素数は１以上８以下が好ましい。
【０１１２】
液晶骨格を有するＷ１およびＷ２としては、例えば、化３３〜化４４で表される一連の構造が挙げられる。化３３〜化４４中のｎは、１以上１６以下の整数を表す。なお、化３３はトラン系骨格、化３４はナフタレン系骨格、化３５はビフェニル系骨格、化３６はフェニルシクロヘキサン系骨格、化３７はビフェニルシクロヘキサン系骨格、化３８はフェニルビシクロヘキサン系骨格、化３９はターフェニル系骨格、化４０ビシクロヘキシル系骨格、化４１はシクロヘキシルシクロヘキセン系骨格、化４２は安息香酸シクロヘキシル系骨格またはシクロヘキサンカルボン酸フェニル系骨格、化４３は安息香酸フェニル系骨格、化４４はシッフ塩基系骨格のそれぞれを有する構造を表している。
【０１１３】
【化３３】
2009161633.tif 000035
【０１１４】
【化３４】
2009161633.tif 000036
【０１１５】
【化３５】
2009161633.tif 000037
【０１１６】
【化３６】
2009161633.tif 000038
【０１１７】
【化３７】
2009161633.tif 000039
【０１１８】
【化３８】
2009161633.tif 000040
【０１１９】
【化３９】
2009161633.tif 000041
【０１２０】
【化４０】
2009161633.tif 000042
【０１２１】
【化４１】
2009161633.tif 000043
【０１２２】
【化４２】
2009161633.tif 000044
【０１２３】
【化４３】
2009161633.tif 000045
【０１２４】
【化４４】
2009161633.tif 000046
【０１２５】
化１に示した屈曲型分子としては、例えば、化４５〜化６５で表される一連の化合物が挙げられる。なお、化４５（１）〜（３）の化合物はＷ１およびＷ２がいずれも１つの環状構造を有してなる屈曲型分子の一例であり、化４６〜化６５に示した化合物はＷ１およびＷ２がいずれも２つあるいは３つの環状構造を有してなる屈曲型分子の一例である。また、化４５（１）〜（３）の化合物、および化６３（１）の化合物は、液晶相を示さない屈曲型分子である。
【０１２６】
【化４５】
2009161633.tif 000047
【０１２７】
【化４６】
2009161633.tif 000048
【０１２８】
【化４７】
2009161633.tif 000049
【０１２９】
【化４８】
2009161633.tif 000050
【０１３０】
【化４９】
2009161633.tif 000051
【０１３１】
【化５０】
2009161633.tif 000052
【０１３２】
【化５１】
2009161633.tif 000053
【０１３３】
【化５２】
2009161633.tif 000054
【０１３４】
【化５３】
2009161633.tif 000055
【０１３５】
【化５４】
2009161633.tif 000056
【０１３６】
【化５５】
2009161633.tif 000057
【０１３７】
【化５６】
2009161633.tif 000058
【０１３８】
【化５７】
2009161633.tif 000059
【０１３９】
【化５８】
2009161633.tif 000060
【０１４０】
【化５９】
2009161633.tif 000061
【０１４１】
【化６０】
2009161633.tif 000062
【０１４２】
【化６１】
2009161633.tif 000063
【０１４３】
【化６２】
2009161633.tif 000064
【０１４４】
【化６３】
2009161633.tif 000065
【０１４５】
【化６４】
2009161633.tif 000066
【０１４６】
【化６５】
2009161633.tif 000067
【０１４７】
なお、屈曲型分子は、化４５〜化６５に示した化合物に限定されないことは言うまでもない。
【０１４８】
ここで、屈曲型分子の合成方法を化４６（２）の化合物および化４６（４）の化合物を例に挙げて説明する。
【０１４９】
化４６（２）の化合物を合成する際には、例えば、液晶分子である化６６で表される化合物と化６７で表される１，３−ベンゼンジオールとをエステル結合させる。これにより、化４６（２）の化合物が合成される。
【０１５０】
【化６６】
2009161633.tif 000068
【０１５１】
【化６７】
2009161633.tif 000069
【０１５２】
化４６（４）の化合物を合成する際には、例えば、化６６に示した化合物と化６８で表されるペンタングリコールとをエステル結合させる。これにより、化４６（４）の化合物が合成される。
【０１５３】
【化６８】
2009161633.tif 000070
【０１５４】
また、この液晶材料は、上記した液晶分子および屈曲型分子の他に、例えば、液晶相を示すと共に炭素骨格を基本とした鎖状の化合物や、誘電異方性を有さない（誘電異方性がない）が液晶相を示す化合物を含んでいてもよい。これらは液晶相を示すことが好ましいが、液晶相を示さない化合物であってもよい。また、この液晶材料は、必要に応じて、粘性を低下させる化合物を含んでいてもよい。液晶材料の粘性が低下することにより、液晶表示素子に用いた場合に、より良好な応答特性が得られるからである。
【０１５５】
本実施の形態の液晶材料では、室温でネマチック液晶相を示す液晶分子と、２種以上の屈曲型分子とを含むことにより、液晶分子の配向が良好に整えられるうえ、例えば、粘性、弾性、誘電率特性、屈折率特性およびそれらの温度特性などの諸物性について液晶分子の種類や物性に応じて要求される水準となるよう比較的容易に調整可能なものとなる。よって、例えば、液晶材料に電圧を印加した場合には、液晶分子が配向を良好に維持した状態で、電界に対して速やかに応答する。
【０１５６】
すなわち、この液晶材料によれば、２種以上の屈曲型分子を含むようにしたので、液晶分子の配向を良好に整えつつ、比較的自由に諸物性の最適化を行うことができる。これにより、この液晶材料を液晶表示素子および液晶表示装置に用いた場合には、液晶材料が屈曲型分子を１種のみ含む場合と比べて、液晶層の動作性能を最適化し易くなり、透過率および電圧保持性を損なうことなく優れた応答性を比較的容易に発揮することができる。よって、良好な表示特性および応答特性を得ることができる。特に、自発分極が０である常誘電体となり、広い温度範囲でネマチック液晶相を示すように液晶材料を調製すれば、液晶表示素子および液晶表示装置に用いた場合に、高い効果を得ることができる。
【０１５７】
また、２種以上の屈曲型分子が互いに異なる数の環状構造を有する、または互いに異なる分子長を有するものであり、２種以上の屈曲型分子のうちの少なくとも１種が化１に示した屈曲型分子であれば、液晶材料の諸物性を良好に調製することが可能になり、液晶分子の配向をより良好に安定化させることができる。その場合、特に２種以上の屈曲型分子として、化１中の、Ｗ１およびＷ２がいずれも１つの環状構造を有してなる屈曲型分子と、Ｗ１およびＷ２がいずれも２つの環状構造を有してなる屈曲型分子と、Ｗ１およびＷ２がいずれも３つの環状構造を有してなる屈曲型分子とを組み合わせることにより、高い効果を得ることができる。
【０１５８】
また、屈曲型分子として、液晶相を示すもの、中でも、ネマチック液晶相を示すものを用いることにより、液晶分子との相溶性が増すので、液晶分子の配向の安定化に効果的である。特に、液晶分子および屈曲型分子が同じ符号の誘電異方性を有していれば、液晶分子の配向がより安定化する。また、液晶材料中における屈曲型分子の含有量を合計で０．２重量％以上５０重量％未満の範囲内とすれば、より高い効果が見込まれる。
【０１５９】
次に上記した液晶材料の使用例として、液晶表示素子および液晶表示装置に用いた場合について説明する。
【０１６０】
図１は、液晶表示素子の断面模式図であり、図１（Ａ）は、駆動電圧が印加されていない状態を表し、図１（Ｂ）は、駆動電圧が印加されている状態を表している。この液晶表示素子の表示モードは、いわゆる垂直配向（ＶＡ）モードであり、駆動電圧が印加されていない状態では、黒を表示している。
【０１６１】
この液晶表示素子は、例えば、図１に示したように、互いに対向配置された一対の偏光板１０の間に互いに対向配置された画素電極基板２０および透明電極基板３０と、画素電極基板２０および透明電極基板３０のそれぞれのうちの互いに対向し合う面を覆うように設けられた配向膜４０と、画素電極基板２０と透明電極基板３０との間に配向膜４０を介して封入された液晶層５０とを備えている。すなわち、この液晶表示素子は、一対の偏光板１０の間に、画素電極基板２０と透明電極基板３０とが設けられ、画素電極基板２０と透明電極基板３０との間に、配向膜４０により挟まれるように液晶層５０が設けられた構成を有している。この液晶表示素子は、いわゆる透過型液晶表示素子である。
【０１６２】
偏光板１０は、入射光に対して特定の偏光成分を透過させる機能を有する光学部材であり、光の振動方向を制御するものである。また、偏光板１０は、必要に応じて、位相差板と併せて用いてもよい。これにより、負の屈折率異方性を有する位相差板を用いた場合には、駆動電圧が印加されていない状態において液晶層５０による複屈折が補償され、きわめて広い視角方向で良好な黒表示が得られる。
【０１６３】
画素電極基板２０は、駆動素子を含む駆動回路が形成された透明基板２１の一面に、画素電極２２が設けられた構成を有している。透明基板２１は、例えば、ガラスやプラスチックなどの透明（光透過性）材料により構成されている。
【０１６４】
画素電極２２は、液晶層５０に電圧を印加するための一方の電極である。また、画素電極２２は、例えば、複数存在し、マトリックス状の配列パターンを形成している。すなわち、各画素電極２２には、独立して個別に電位が供給されるようになっている。画素電極２２は、例えば、光透過性を有する透明電極であり、例えば、酸化インジウム錫（ＩＴＯ；Indium Tin Oxide）などの透明電極材料により構成されている。
【０１６５】
透明電極基板３０は、透明基板３１上に、例えば、赤（Ｒ）、緑（Ｇ）、青（Ｂ）のフィルタがストライプ状に設けられたカラーフィルタ（図示せず）と、有効表示領域のほぼ全面に亘って透明電極３２とが設けられた構成を有している。
【０１６６】
透明基板３１は、例えば、ガラスやプラスチックなどの透明（光透過性）材料により構成されている。透明電極３２は、液晶層５０に電圧を印加するためのもう一方の電極であり、例えば、酸化インジウム錫などの透明電極材料により構成されている。
【０１６７】
配向膜４０は、液晶層５０に含有される液晶分子５０Ａを所定の配向状態となるように配向させるものである。この配向膜４０は、上記したように、画素電極基板２０および透明電極基板３０のそれぞれの内側面、すなわち液晶層５０に隣接する側の面を覆っている。より具体的には、配向膜４０は、画素電極基板２０においては画素電極２２およびその周辺の基板１１を覆っていると共に、透明電極基板３０においては透明電極３２を覆っている。配向膜４０は、液晶分子５０Ａを基板面に対して垂直方向に配向させる垂直配向膜である。配向膜４０の材料としては、垂直配向性を有する材料が挙げられ、例えば、ポリイミド、レシチン、オクデシルエトキシシランなどの有機材料が挙げられる。ポリイミドとしては、例えば、ＪＡＬＳ−２１３１−Ｒ６（ＪＳＲ社製）などである。配向膜４０には、さらに、ラビング等の配向方向を規制する処理が施されていてもよい。
【０１６８】
液晶層５０は、上記した液晶材料により構成されており、ここでの液晶材料は、室温でネマチック液晶相を示すと共に負の誘電異方性を有する液晶分子５０Ａと、屈曲型分子５０Ｂとを含んでいる。但し、図１では示していないが、屈曲型分子５０Ｂとしては、２種以上含まれている。この液晶層５０では、図１（Ａ）に示したように駆動電圧が印加されていない状態において、液晶分子５０Ａは、画素電極基板２０および透明電極基板３０の表面に対してほぼ垂直の姿勢をとっているが、斜め成分を有する屈曲型分子５０Ｂが含まれることで、屈曲型分子５０Ｂ近傍の液晶分子５０Ａの配向が（例えば僅かに傾くように）影響を受けた状態で安定化される。これにより、屈曲型分子を含まない場合と比較して応答時間が短縮される。よって、応答速度が向上し、優れた応答特性が得られる。
【０１６９】
上記したように液晶材料は、常誘電体であり、自発分極を有しない（自発分極が実質的に０である）ものが好ましいが、ここで自発分極を有する場合について説明する。自発分極を有すると液晶層内に自己電場が形成され、液晶材料中に存在するイオンがこの自己電場を中和するように液晶層内を移動することで、液晶層と基板との間に存在する絶縁層（配向膜など）に電荷が蓄積される。この状態において駆動電圧を印加しスイッチングを行うと、自発分極と電界とがカップリングし液晶材料の配向方向の変化に伴い分極（の向き）の反転が生じ、絶縁層に蓄積された電荷は液晶材料と絶縁層とに容量分割されることとなる。このため、駆動電圧が印加されていない状態に戻すと液晶層には逆方向の電場（以下、逆電場という。）が誘起されてしまう。この逆電場は、液晶層と絶縁層との並列回路によって決まる時定数で減衰するが、液晶材料の配向を乱し、スイッチング性を低下しやすくする原因となる。この逆電場は液晶材料の自発分極の大きさに比例することから、自発分極が０であれば逆電場による液晶材料の配向乱れが生じないのでスイッチング性を損なうことがない。
【０１７０】
ここでの液晶分子５０Ａは、負の誘電異方性を有しているので、高い開口率が得られると共に、優れた応答特性が得られる。屈曲型分子５０Ｂとしては、液晶分子５０Ａと同じ符号の誘電異方性、ここでは負の誘電異方性を有しているものが好ましい。液晶分子５０Ａおよび屈曲型分子５０Ｂの誘電異方性の符号が同じであることにより、液晶層５０全体の誘電異方性（Δε）の絶対値が大きくなるため、駆動電圧を低くできるからである。
【０１７１】
この液晶表示素子は、例えば、次のようにして製造することができる。
【０１７２】
まず、例えば、透明基板２１に画素電極２２が設けられた画素電極基板２０と、透明基板３１に透明電極３２が設けられた透明電極基板３０とを準備する。次に、画素電極基板２０および透明電極基板３０のそれぞれに配向膜４０を形成する。続いて、配向膜４０同士が向かい合うように画素電極基板２０および透明電極基板３０を互いに対向させたのち、液晶材料の注入口を残して、それらの基板間が所定の間隔となるようにシール材で封止することにより、セルを作製する。続いて、セル内に残存する水分子を除去する。
【０１７３】
次に、真空注入法によりセル内に液晶材料を注入する。屈曲型分子５０Ｂとしては、その分子量が液晶材料全体の平均分子量よりも大きなものを少なくとも１種用いることが好ましい。これにより、比較的小さな分子量の液晶分子あるいは屈曲型分子の蒸発が抑制され、注入後の液晶材料の組成ずれが起こりにくく、良好な応答特性が得られやすくなる。
【０１７４】
真空注入法によりセル内に液晶材料を注入する装置としては、例えば、内部が減圧および増圧可能である真空槽と、真空槽内部を排気して減圧する真空ポンプと、真空槽を大気圧または加圧状態にする装置と、セルを液晶注入口が下向きとなるように保持すると共に上下方向に搬送可能な搬送手段とを備えた液晶注入装置が挙げられる。この液晶注入装置を用いて液晶材料を注入する際には、まず、セルを室温まで冷却し、注入用の液晶材料と共に真空槽内へ搬入する。次に、真空ポンプを作動させて真空槽内部を排気して所定の真空度（例えば、１×１０-1Ｔｏｒｒ程度）まで減圧し、減圧状態を保持する。なお、この際、注入用の液晶材料には、その中の溶存ガスなどを除去する目的で、液晶注入装置に備えられた脱泡槽内において脱泡処理を施しておいてもよい。脱泡処理の際には、まず、例えば、液晶材料を液晶皿などの容器に表面張力で所定量隆起する程度、滴下する。次に、液晶材料を減圧状態で保持したまま、真空槽の減圧状態を解除することなくセルの液晶注入口を液晶材料へ接触させ、その状態をしばらく保持する。次に、真空槽内を徐々に増圧し、大気圧に戻す。これにより、液晶材料がセル内外での圧力差および毛細管現象によりセル内に注入される。最後に、セルを真空槽の外へ搬出する。
【０１７５】
続いて、液晶材料が注入されたセルをプレス機などにより所望の圧力および時間で加圧し、液晶注入口から吹き出した液晶材料を拭き取ったのちに、液晶注入口を例えば紫外線硬化樹脂などの封止材により封止する。
【０１７６】
最後に、偏光板１０をその吸収軸が直交するように透明基板２１，３１の外側、すなわち配向膜４０を形成した面と透明基板２１または透明基板３１を介して対向する位置に貼り付ける。これにより、液晶表示素子が完成する。
【０１７７】
次に、図２を参照して、上記した液晶表示素子を備えた液晶表示装置の構成について説明する。図２は、図１に示した液晶表示素子を備えた液晶表示装置の回路構成を表している。
【０１７８】
液晶表示装置は、例えば、図２に示したように、表示領域６０と、表示領域６０内に設けられた複数の画素Ｇと、その表示領域６０の周囲に設けられたソースドライバ６１およびゲートドライバ６２と、ソースドライバ６１およびゲートドライバ６２を制御するタイミングコントローラ６３と、ソースドライバ６１およびゲートドライバ６２に電力を供給する電源回路６４とを含んで構成されている。なお、表示領域６０の背面側には、蛍光管などにより構成されたバックライト（図示せず）が設けられている。
【０１７９】
表示領域６０は、映像が表示される領域であり、複数の画素Ｇがマトリックス状に配列されることにより映像を表示可能に構成された領域である。なお、図２では、複数の画素Ｇを含む表示領域６０を示している他、４つの画素Ｇに対応する領域を別途拡大して示している。
【０１８０】
この表示領域６０では、行方向に複数のソース線７１が配列されていると共に列方向に複数のゲート線７２が配列されており、それらのソース線７１およびゲート線７２が互いに交差する位置に画素Ｇがそれぞれ配置されている。各画素Ｇは、上記した本実施の形態の液晶表示素子と共にトランジスタ１２１およびキャパシタ１２２を含んで構成されている。但し、図２では、液晶表示素子に関しては画素電極２２、透明電極３２および液晶層５０のみを示し、他の構成要素の図示を省略する。各トランジスタ１２１では、ソース電極がソース線７１に接続され、ゲート電極がゲート線７２に接続され、ドレイン電極がキャパシタ１２２および画素電極２２に接続されている。各ソース線７１は、ソースドライバ６１に接続されており、そのソースドライバ６１から画像信号が供給されるようになっていると共に、各ゲート線７２は、ゲートドライバ６２に接続されており、そのゲートドライバ６２から走査信号が順次供給されるようになっている。
【０１８１】
ソースドライバ６１およびゲートドライバ６２は、複数の画素Ｇの中から特定の画素Ｇを選択するものである。
【０１８２】
タイミングコントローラ６３は、例えば、画像信号（例えば、赤、緑、青に対応するＲＧＢの各映像信号）と、ソースドライバ６１の動作を制御するためのソースドライバ制御信号とをソースドライバ６１に出力する。また、タイミングコントローラ６３は、例えば、ゲートドライバ６２の動作を制御するためのゲートドライバ制御信号をゲートドライバ６２に出力する。ソースドライバ制御信号としては、例えば、水平同期信号、スタートパルス信号あるいはソースドライバ用のクロック信号などが挙げられる。ゲートドライバ制御信号としては、例えば、垂直同期信号や、ゲートドライバ用のクロック信号などが挙げられる。
【０１８３】
次に、図１および図２を参照して、液晶表示装置の動作について説明する。
【０１８４】
この液晶表示装置では、以下の要領で画素電極２２と透明電極３２との間に駆動電圧を印加することにより、映像が表示される。具体的には、ソースドライバ６１が、タイミングコントローラ６３からのソースドライバ制御信号の入力により、同じくタイミングコントローラ６３から入力された画像信号に基づいて所定のソース線７１に個別の画像信号を供給すると共に、ゲートドライバ６２が、タイミングコントローラ６３からのゲートドライバ制御信号の入力により所定のタイミングでゲート線７２に走査信号を順次供給する。これにより、画像信号が供給されたソース線７１と走査信号が供給されたゲート線７２との交差点に位置する画素Ｇが選択され、その画素Ｇに駆動電圧が印加されることとなる。
【０１８５】
選択された画素Ｇでは、駆動電圧が印加されると、液晶層５０に含まれる液晶分子５０Ａの配向状態が、画素電極２２と透明電極３２との間の電位差に応じて図１（Ａ）から図１（Ｂ）に示した状態へ変化する。具体的には、液晶層５０では、図１（Ａ）に示した駆動電圧の印加前の状態から、駆動電圧が印加されることで、屈曲型分子５０Ｂ近傍に位置することで配向方向が規定された液晶分子５０Ａが自らの傾き方向に倒れ、かつ、その動作がその他の液晶分子５０Ａに伝播することとなる。その結果、図１（Ｂ）に示したように大部分の液晶分子５０Ａが画素電極基板２０および透明電極基板３０に対してほぼ水平（平行）となる姿勢をとるように応答する。これにより、液晶層５０の光学的特性が変化し、液晶表示素子への入射光が変調された射出光となり、その射出光に基づいて階調表現されることで、映像が表示される。なお、屈曲型分子５０Ｂが負の誘電異方性を有する場合には、図１（Ｂ）に示したように、屈曲型分子５０Ｂは画素電極基板２０および透明電極基板３０の表面に沿って延在する姿勢を自発的にとる。ただし、屈曲型分子５０Ｂが液晶相を示さない場合であっても、液晶分子５０Ａの姿勢の変化に伴い、屈曲型分子５０Ｂは画素電極基板２０および透明電極基板３０の表面に沿って延在する姿勢となる。
【０１８６】
この液晶表示素子および液晶表示装置によれば、液晶層５０が２種以上の屈曲型分子５０Ｂを含むようにしたので、駆動電圧を印加する前の段階において液晶分子５０Ａの配向方向に影響を与え、その配向を良好に安定化させ、駆動電圧を印加し配向方向が変化している間も、その配向を安定化させる。そのうえ液晶層５０の動作性能を最適化し易くなり、良好な表示特性が得られるように液晶材料の諸物性が調整可能となる。これにより、良好な表示特性を得ることができると共に、電圧印加した際の応答時間が短縮され、優れた応答特性を比較的容易に発揮することができる。さらに、電極表面などに線状突起を設けた場合に懸念されるような透過率の低下や、モノマーを重合させて得た高分子材料によってチルト角を付与する場合に懸念される液晶材料の電圧保持性悪化などの問題が生ずることがない。加えて、線状突起を設けたり、電圧を印加した状態でモノマーを重合させたりする場合と比べて製造工程も簡素化できる。
【０１８７】
また、屈曲型分子５０Ｂとして、環状構造の数が互いに異なる２種以上、または分子長が互いに異なる２種以上のものを用い、屈曲型分子５０Ｂのうちの少なくとも１種が化１に示した屈曲型分子であれば、液晶材料の諸物性を良好に調製することが可能になり、液晶分子５０Ａの配向をより良好に安定化させることができる。その場合、特に屈曲型分子５０Ｂとして、化１中の、Ｗ１およびＷ２がいずれも１つの環状構造を有してなる屈曲型分子と、Ｗ１およびＷ２がいずれも２つの環状構造を有してなる屈曲型分子と、Ｗ１およびＷ２がいずれも３つの環状構造を有してなる屈曲型分子とを組み合わせることにより、高い効果を得ることができる。
【０１８８】
また、屈曲型分子５０Ｂとして、液晶相を示すもの、中でも、ネマチック液晶相を示すものを用いることにより、液晶分子５０Ａとの相溶性が増すので、応答特性の向上および表示特性の維持に効果的である。特に、液晶分子５０Ａおよび屈曲型分子５０Ｂが負の誘電異方性を有していれば、広い視角方向において高いコントラストを表し、高い開口率が得られることにより、優れた表示特性および応答特性を得ることができる。また、液晶材料中における屈曲型分子５０Ｂの含有量を合計で０．２重量％以上５０重量％未満の範囲内とすれば、より良好な表示特性の確保と共に、さらなる応答特性の向上が見込まれる。
【０１８９】
なお、上記した液晶表示素子および液晶表示装置において、液晶層５０に含まれる液晶分子５０Ａとして、負の誘電異方性を有する液晶分子を用いたＶＡモードについて説明したが、正の誘電異方性を有する液晶分子を用いた液晶表示素子についても、液晶層５０に屈曲型分子５０Ｂを含ませることにより、同様の作用、効果が得られる。
【実施例】
【０１９０】
次に、本発明に関する実施例について説明する。
【０１９１】
（実施例１）
はじめに、液晶分子として室温（１５℃〜４０℃）でネマチック液晶相を示すと共に負の誘電異方性を有するＭＪ−９６１２１３（メルク社製）と、化１に示した屈曲型分子として液晶相を示さない化４５（１）の化合物およびスメクチック液晶相を示す化４６（１）の化合物とを用いて、常誘電体である液晶材料を調製した。その際、液晶材料中における含有量が、化４５（１）の化合物では３重量％、化４６（１）の化合物では１重量％となるようにした。調整された液晶材料は、室温においてネマチック液晶相を示した。なお、化４５（１）の化合物は化１中のＷ１およびＷ２がいずれも１つの環状構造を有してなる屈曲型分子であり、化４６（１）の化合物は化１中のＷ１およびＷ２がいずれも２つの環状構造を有してなる屈曲型分子である。
【０１９２】
次に、上記した液晶材料を用いて図１に示した液晶表示素子（ＶＡモード）を以下の手順により作製した。まず、ガラス製の透明基板２１にＩＴＯよりなる画素電極２２が設けられた画素電極基板２０と、ガラス製の透明基板３１にＩＴＯよりなる透明電極３２が設けられた透明電極基板３０とを準備した。続いて、画素電極基板２０および透明電極基板３０のそれぞれに配向膜４０を形成した。続いて、配向膜４０同士が向かい合うように画素電極基板２０および透明電極基板３０を互いに対向させたのち、それらの基板間のセルギャップが４μｍとなるようにプラスチックビーズを介してシール材で封止した。
【０１９３】
次に、液晶注入装置を用いて真空注入法により上記した液晶材料をセルギャップに封入した。この際、真空槽内の真空度を１×１０-1Ｔｏｒｒ程度とし、液晶材料を注入した。
【０１９４】
次に、液晶材料が注入されたセルをプレス機により加圧し、液晶注入口から吹き出した液晶材料を拭き取ったのちに、液晶注入口を封止剤として紫外線硬化樹脂を用いて封止した。これにより液晶層５０を形成した。
【０１９５】
最後に、偏光板１０をその吸収軸が直交するように透明基板２１，３１の外側、すなわち配向膜４０を形成した面と透明基板２１または透明基板３１を介して対向する位置に貼り付けた。これにより、透過型の液晶表示素子を作製した。
【０１９６】
（実施例２）
液晶材料中における化４５（１）および化４６（１）の化合物の含有量をそれぞれ２重量％にしたことを除き、実施例１と同様の手順を経た。この液晶材料は室温においてネマチック液晶相を示した。
【０１９７】
（実施例３）
屈曲型分子として、さらに化４８（３）の化合物を加えたことを除き、実施例１と同様の手順を経た。この際、化４５（１）、化４６（１）および化４８（３）の化合物の液晶材料中における含有量を、それぞれ３重量％、０．５重量％および０．５重量％とした。この液晶材料は室温においてネマチック液晶相を示した。なお、化４８（３）の化合物は、化１中のＷ１およびＷ２がいずれも３つの環状構造を有してなる屈曲型分子である。
【０１９８】
（比較例１）
屈曲型分子を用いなかったことを除き、実施例１と同様の手順を経た。
【０１９９】
（比較例２）
屈曲型分子として化４５（１）の化合物のみを用いたことを除き、実施例１と同様の手順を経た。この際、化４５（１）の化合物の液晶材料中における含有量を４重量％とした。この液晶材料は室温においてネマチック液晶相を示した。
【０２００】
これらの実施例１〜３および比較例１，２の液晶材料および液晶表示素子について、温度特性および応答特性を調べたところ表１に示した結果が得られた。
【０２０１】
温度特性を調べる際には、液晶材料のネマチック相−等方相の相転移温度を測定し、比較例１を基準値としてその差（相転移温度差；℃）を求めた。また、応答特性を調べる際には、室温において液晶表示素子に駆動電圧無印加状態から閾値以上の駆動電圧を印加することにより、液晶分子が傾斜し終わるまでの時間（応答時間；ｍ秒）を測定した。
【０２０２】
【表１】
2009161633.tif 000071
【０２０３】
表１に示したように、液晶材料が化４５（１）、化４６（１）および化４８（３）の化合物のうちの少なくとも１種を含む実施例１〜３および比較例２では、それらをいずれも含まない比較例１よりもネマチック相−等方相の相転移温度が低くなったが、応答時間は短縮された。また、化４５（１）、化４６（１）および化４８（３）の化合物のうちの２種以上を含む実施例１〜３では、化４５（１）の化合物を含む比較例２と比較して、応答時間はほぼ同等であったが、ネマチック相−等方相の相転移温度の低下が抑制された。この結果から、液晶材料において化４５（１）、化４６（１）および化４８（３）の化合物のうちの少なくとも１種を含むことにより、液晶分子の配向が良好に整えられ、応答時間が短縮されたことがわかった。また、化４５（１）、化４６（１）および化４８（３）の化合物のうちの少なくとも２種を含むことにより相転移温度の低下が抑制されることがわかった。すなわち、化４５（１）、化４６（１）および化４８（３）の化合物のうちの２種以上を組み合わせて用いることにより、液晶分子の配向が良好に安定化すると共に、広い温度範囲でネマチック液晶相を示すように良好に調製可能であることが示唆された。なお、本実施例では示してないが、化４６（１）の化合物を液晶材料中の含有量が４重量％になるよう調整した液晶材料では室温でスメクチック液晶相を示し、化４８（３）の化合物を液晶材料中の含有量が４重量％になるよう調整した液晶材料においても室温でスメクチック液晶相を示した。すなわち、化４６（１）および化４８（３）の化合物のうちのいずれか一方を単独で用いた場合には、ネマチック液晶相を示す温度範囲が著しく狭くなる傾向を示した。
【０２０４】
このことから、液晶材料では、化１に示したＷ１およびＷ２がいずれも１つの環状構造を有してなる屈曲型分子、いずれも２つの環状構造を有してなる屈曲型分子、およびいずれも３つの環状構造を有してなる屈曲型分子のうちの少なくとも２種を含むようにすることにより、広い温度範囲でネマチック液晶相を示すように温度特性が良好になると共に、液晶分子の配向が良好に安定化することが確認された。これにより、この液晶材料を用いた液晶表示素子では、良好な表示特性および応答特性が得られることが確認された。なお、本実施例では示していないが、屈曲型分子の組み合わせによっては、液晶材料の弾性および屈折率を良好に調整可能となり、液晶表示素子において、より良好な表示特性が得られることが確認されている。また、負の誘電異方性の絶対値が大きい屈曲型分子（例えば、化５０（２）の化合物や、化５３（３）の化合物）を組み合わせることにより、液晶材料の誘電異方性を良好に調整し、液晶表示素子において、より良好な表示特性および応答特性が得られることが確認されている。
【０２０５】
以上、実施の形態および実施例を挙げて本発明を説明したが、本発明は上記実施の形態および実施例において説明した態様に限定されず、それらの構成は自由に変更可能である。具体的には、上記実施の形態および実施例では、本発明の液晶材料をＶＡモードの液晶表示素子に用いる場合について説明したが、必ずしもこれに限られるものではなく、例えば、ＴＮモードやＦＦＳモードやＩＰＳモードなどにおいても、上記実施の形態および実施例と同様の効果を得ることができる。
【０２０６】
また、上記実施の形態および実施例では、本発明の液晶表示素子および液晶表示装置を透過型の液晶表示素子および液晶表示装置に適用するようにしたが、必ずしもこれに限られるものではなく、例えば、反射型の液晶表示素子および液晶表示装置に適用することも可能である。これらの反射型の液晶表示素子および液晶表示装置では、画素電極がアルミニウムなどの光反射性を有する電極材料により構成される。この場合においても、上記実施の形態および実施例と同様の効果を得ることができる。
【図面の簡単な説明】
【０２０７】
【図１】本発明の一実施の形態に係る液晶材料を用いた液晶表示素子の構成を表す断面図である。
【図２】図１に示した液晶表示素子を備えた液晶表示装置の回路構成を表す図である。
【図３】従来の液晶表示素子を説明するための断面図である。
【符号の説明】
【０２０８】
１０…偏光板、２０…画素電極基板、２１，３１…透明基板、２２…画素電極、３０…透明電極基板、３２…透明電極、４０…配向膜、５０…液晶層、５０Ａ…液晶分子、５０Ｂ…屈曲型分子、６０…表示領域、６１…ソースドライバ、６２…ゲートドライバ、６３…タイミングコントローラ、６４…電源回路、７１…ソース線、７２…ゲート線。
【図１】
2009161633.tif 000074
【図２】
2009161633.tif 000075
【図３】
2009161633.tif 000076